(57)【要約】【課題】難燃性、柔軟性及び機械的強度の３つをすべて満足できる難燃樹脂組成物を提供する。【解決手段】オレフィン系樹脂とシリコーン変性エチレン−プロピレンゴムとからなるベース樹脂成分、金属水酸化物、及び、プロセスオイルを有し、その構成により、難燃樹脂組成物でありながら、機械的強度、柔軟性を満足し、電線・ケーブル被覆用樹脂組成物として好適に用いる難燃樹脂組成物である。【選択図】なし【特許請求の範囲】
【請求項１】
オレフィン系樹脂とシリコーン変性エチレン−プロピレンゴムとからなるベース樹脂成分、金属水酸化物、及び、プロセスオイルを有することを特徴とする難燃樹脂組成物。
【請求項２】
上記ベース樹脂成分中のシリコーン変性エチレン−プロピレンゴムの配合量がベース樹脂成分１００重量部中、１０重量部以上７０重量部以下であることを特徴とする請求項１に記載の難燃樹脂組成物。
【請求項３】
上記金属水酸化物の配合量がベース樹脂成分１００重量部に対して４０重量部以上２００重量部以下であることを特徴とする請求項１または請求項２に記載の難燃樹脂組成物。
【請求項４】
上記プロセスオイルの配合量がベース樹脂成分１００重量部に対して１重量部以上２０重量部以下であることを特徴とする請求項１ないし請求項３のいずれかに記載の難燃樹脂組成物。
【発明の詳細な説明】
【技術分野】
【０００１】
本発明は、電線・ケーブル用途に特に適した難燃樹脂組成物に関する。
【背景技術】
【０００２】
電線・ケーブルの被覆材料は塩化ビニル樹脂から焼却時にもダイオキシンなどの塩素系有毒物質の発生のないオレフィン系樹脂に切り替えられてきている。しかし、オレフィン系樹脂はそのままでは難燃性に欠けるため、水和マグネシウムや水和アルミニウムなどの難燃化剤を添加した難燃樹脂組成物として用いられている（特開昭６２−７２７３５公報（特許文献１））。
【０００３】
しかしながら、難燃性でありながら、可塑剤を添加することにより柔軟性を容易に調整できた塩化ビニル樹脂とは異なり、オレフィン系難燃樹脂組成物は、高い難燃性を得ようとして、難燃化剤の添加量を増やすと柔軟性が失われる。
【０００４】
一方、柔軟性を重視したオレフィン系難燃樹脂組成物では機械的強度が低下してしまう。
【特許文献１】特開昭６２−７２７３５号公報
【発明の開示】
【発明が解決しようとする課題】
【０００５】
本発明は、上記した従来の問題点を改善する、すなわち、難燃性、柔軟性及び機械的強度の３つをすべて満足できる難燃樹脂組成物を提供することを目的とする。
【課題を解決するための手段】
【０００６】
本発明の難燃樹脂組成物は上記課題を解決するため、請求項１に記載の通り、オレフィン系樹脂とシリコーン変性エチレン−プロピレンゴムとからなるベース樹脂成分、金属水酸化物、及び、プロセスオイルを有する難燃樹脂組成物である。
【発明の効果】
【０００７】
本発明の難燃樹脂組成物は、オレフィン系樹脂とシリコーン変性エチレン−プロピレンゴムとからなるベース樹脂成分、金属水酸化物、及び、プロセスオイルを有し、その構成により、難燃樹脂組成物でありながら、機械的強度、柔軟性を満足し、電線・ケーブル被覆用樹脂組成物として好適に用いることができる優れた難燃樹脂組成物である。
【発明を実施するための最良の形態】
【０００８】
本発明において、オレフィン系樹脂とはポリエチレン、ポリプロピレン、エチレン−エチルアクリレート共重合体、エチレン−酢酸ビニル共重合体等の１種以上が使用できる。
【０００９】
また、オレフィン系樹脂とともにベース樹脂成分を構成するシリコーン変性エチレン−プロピレンゴムはシリコーン変性されたエチレン−プロピレンゴム、あるいは、シリコーン変性されたエチレン−プロピレン−ジエンゴムなどが挙げられ、例えば信越化学社から入手できる。
【００１０】
ベース樹脂成分中のシリコーン変性エチレン−プロピレンゴムの配合量はベース樹脂成分１００重量部中、１０重量部以上７０重量部以下であることが望ましい。
【００１１】
シリコーン変性エチレン−プロピレンゴムの配合量がベース樹脂成分１００重量部中１０重量部未満であると難燃樹脂組成物の主要成分として添加するプロセスオイルの量が確保できず、そのために本発明の効果が得られない場合がある。
【００１２】
一方、シリコーン変性エチレン−プロピレンゴムの配合量がベース樹脂成分１００重量部中７０重量部を超えて添加すると電線・ケーブルの被覆層としたときに要求される抗張力及び硬度が著しく低くなることがある。
【００１３】
なお、オレフィン系樹脂とともにベース樹脂を構成するのはシリコーン変性エチレン−プロピレンゴムであることが必要であり、他の成分、たとえばシリコーン変性されていないエチレン−プロピレンゴム、あるいは、シリコーン変性された他のゴム成分では、難燃樹脂組成物の主要成分として添加するプロセスオイルの量が確保できず、そのために本発明の効果が得られない。
【００１４】
本発明で用いることができる金属水酸化物としては水和マグネシウムや水和アルミニウム等が挙げられる。
【００１５】
本発明において、これら金属水酸化物の配合量はベース樹脂成分１００重量部に対して４０重量部以上２００重量部以下であることが望ましい。金属水酸化物配合量がベース樹脂成分１００重量部に対して４０重量部未満では難燃樹脂組成物として充分な難燃性が確保できない場合がある。
【００１６】
一方、ベース樹脂成分１００重量部に対して金属水酸化物を２００重量部を超えて添加すると抗張力が著しく低下するおそれがある。
【００１７】
本発明においてプロセスオイルとは可塑剤を指し、配合により、金属水酸化物の添加による柔軟性の低下を効果的に防ぐことができる。このようなプロセスオイルとしてはパラフィンオイルやナフテンオイルが挙げられる。
【００１８】
本発明においてプロセスオイルの配合量はベース樹脂成分１００重量部に対して１重量部以上２０重量部以下であることが望ましい。
【００１９】
プロセスオイルの配合量がベース樹脂成分１００重量部に対して１重量部未満であると必要な柔軟性が維持されにくく、また、２０重量部を超えて添加すると抗張力が低下しやすい。
【００２０】
本発明の難燃樹脂組成物は上記主要成分のほかに、酸化防止剤、難燃剤、架橋剤、加工助剤などを本発明の効果を損なわない程度において添加することができ、それは、上記主要成分のニーダー、押出機等による混練時に、あるいは、主要成分の混練後に再度混練して添加することができる。
【実施例】
【００２１】
以下に本発明の難燃樹脂組成物について具体的に説明する。
【００２２】
表１に示す原料を表２に示す重量比で配合し、ミキサーにより混練して８種類の難燃樹脂組成物を得た。
【００２３】
【表１】
2005272581.tif 000002
【００２４】
得られた難燃樹脂組成物について、機械的強度の目安である抗張力及び伸びと、硬度を調べた。抗張力及び伸びはＪＩＳ  Ｋ６２５１に、硬度はＪＩＳＡにそれぞれ準拠して測定した。
【００２５】
なお、このとき、抗張力は１０ＭＰａ以上、伸びは３５０％以上、硬度は８５以下であるときに、電線・ケーブル用途に使用可能となるため、それぞれ充分であると判断される。
【００２６】
【表２】
2005272581.tif 000003
【００２７】
表２より本発明に係る難燃樹脂組成物では抗張力、伸び、及び、硬度が所望の範囲となり、電線やケーブルの被覆材としても好適に用い得ることが理解できる。
【産業上の利用可能性】
【００２８】
本発明の難燃樹脂組成物はオレフィン系樹脂とシリコーン変性エチレン−プロピレンゴムとからなるベース樹脂成分、金属水酸化物、及び、プロセスオイルを有し、その構成により、難燃樹脂組成物でありながら、機械的強度、柔軟性を満足し、電線・ケーブル被覆用樹脂組成物として好適に用いることができる優れた難燃樹脂組成物である。